(57)【要約】  本発明は、正極活物質が塗布されていない正極タブがそれぞれ形成されている１つ以上の正極、負極活物質が塗布されていない負極タブがそれぞれ形成されている１つ以上の負極、及び前記正極と負極との間にそれぞれ介在している１つ以上の分離膜を含む電極組立体が、電解液と共に電池ケースの内部に密封されており、前記正極タブ及び負極タブが、電池ケースの外部に突出した正極リード及び負極リードにそれぞれ接続されており、前記正極タブ、負極タブ、正極リード、及び負極リードからなる群から選択される１つ以上の電極端子がウッドメタルからなることを特徴とする二次電池を提供する。
2016522969.tif 000002
【特許請求の範囲】
【請求項１】
正極活物質が塗布されていない正極タブがそれぞれ形成されている１つ以上の正極、負極活物質が塗布されていない負極タブがそれぞれ形成されている１つ以上の負極、及び前記正極と負極との間にそれぞれ介在している１つ以上の分離膜を含む電極組立体が、電解液と共に電池ケースの内部に密封されており、
前記正極タブ及び負極タブが、電池ケースの外部に突出した正極リード及び負極リードにそれぞれ接続されており、
前記正極タブ、負極タブ、正極リード、及び負極リードからなる群から選択される１つ以上の電極端子がウッドメタルからなることを特徴とする、二次電池。
【請求項２】
前記ウッドメタルが、溶融点が摂氏８０度以上〜４００度以下であることを特徴とする、請求項１に記載の二次電池。
【請求項３】
前記ウッドメタルが、ビスマス（Ｂｉ）、鉛（Ｐｂ）、錫（Ｓｎ）、及びカドミウム（Ｃｄ）からなる群から選択される１つ以上の金属の合金であることを特徴とする、請求項１に記載の二次電池。
【請求項４】
前記ウッドメタルからなる電極端子が、アルミニウム（Ａｌ）、銅（Ｃｕ）またはニッケル（Ｎｉ）でメッキされたことを特徴とする、請求項１に記載の二次電池。
【請求項５】
前記ウッドメタルからなる電極端子が、正極タブ及び／又は正極リードであることを特徴とする、請求項１に記載の二次電池。
【請求項６】
前記ウッドメタルが、ＢｉとＰｂの合金又はＢｉとＳｎの合金であることを特徴とする、請求項５に記載の二次電池。
【請求項７】
前記正極タブ及び／又は正極リードがアルミニウム（Ａｌ）でメッキされたことを特徴とする、請求項５に記載の二次電池。
【請求項８】
前記ウッドメタルからなる電極端子が、負極タブ及び／又は負極リードであることを特徴とする、請求項１に記載の二次電池。
【請求項９】
前記ウッドメタルが、ＢｉとＰｂの合金であることを特徴とする、請求項８に記載の二次電池。
【請求項１０】
前記負極タブ及び／又は負極リードが、銅（Ｃｕ）又はニッケル（Ｎｉ）でメッキされたことを特徴とする、請求項８に記載の二次電池。
【請求項１１】
前記ＢｉとＰｂの組成が、モル比で４０：６０〜６０：４０であることを特徴とする、請求項６又は９に記載の二次電池。
【請求項１２】
前記ＢｉとＳｎの組成が、モル比で５０：５０〜３０：７０であることを特徴とする、請求項６に記載の二次電池。
【請求項１３】
前記正極活物質が、下記化学式１又は２で表されるリチウム遷移金属酸化物を含むことを特徴とする、請求項１に記載の二次電池：
ＬｉｘＭｙＭｎ２−ｙＯ４−ｚＡｚ    （１）
上記式中、
Ｍが、Ａｌ、Ｍｇ、Ｎｉ、Ｃｏ、Ｆｅ、Ｃｒ、Ｖ、Ｔｉ、Ｃｕ、Ｂ、Ｃａ、Ｚｎ、Ｚｒ、Ｎｂ、Ｍｏ、Ｓｒ、Ｓｂ、Ｗ、Ｔｉ及びＢｉからなる群から選択される１つ以上の元素であり、
Ａが、−１又は−２価の１つ以上のアニオンであり、
０．９≦ｘ≦１．２、０＜ｙ＜２、０≦ｚ＜０．２であり、
（１−ｘ）ＬｉＭ’Ｏ２−ｙＡｙ−ｘＬｉ２ＭｎＯ３−ｙ’Ａｙ’    （２）
上記式中、
Ｍ’が、ＭｎａＭｂであり、
Ｍが、Ｎｉ、Ｔｉ、Ｃｏ、Ａｌ、Ｃｕ、Ｆｅ、Ｍｇ、Ｂ、Ｃｒ、Ｚｒ、Ｚｎ及び２周期の遷移金属からなる群から選択される１つ以上であり、
Ａが、ＰＯ４、ＢＯ３、ＣＯ３、Ｆ及びＮＯ３のアニオンからなる群から選択される１つ以上であり、
０＜ｘ＜１、０＜ｙ≦０．０２、０＜ｙ’≦０．０２、０．５≦ａ≦１．０、０≦ｂ≦０．５、ａ＋ｂ＝１である。
【請求項１４】
前記負極活物質が、炭素系物質、及び／又はＳｉを含むことを特徴とする、請求項１に記載の二次電池。
【請求項１５】
前記電池ケースが、樹脂層及び金属層を含むラミネートシートからなることを特徴とする、請求項１に記載の二次電池。
【請求項１６】
前記二次電池が、リチウムイオン電池、リチウムイオンポリマー電池、またはリチウムポリマー電池であることを特徴とする、請求項１に記載の二次電池。
【請求項１７】
請求項１〜１６のいずれかに記載の二次電池を単位電池として含むことを特徴とする、電池モジュール。
【請求項１８】
請求項１７に記載の電池モジュールを含むことを特徴とする、電池パック。
【請求項１９】
請求項１８に記載の電池パックを電源として含むことを特徴とする、デバイス。
【請求項２０】
前記デバイスが、電気自動車、ハイブリッド電気自動車、プラグインハイブリッド電気自動車、または電力貯蔵用システムであることを特徴とする、請求項１９に記載のデバイス。
【発明の詳細な説明】
【技術分野】
【０００１】
本発明は、安全性が強化されたリチウム二次電池に関する。
【背景技術】
【０００２】
モバイル機器に対する技術開発及び需要の増加に伴い、エネルギー源としての二次電池の需要が急増しており、それによって、様々な要求に応えられる二次電池に対して多くの研究が行われている。
【０００３】
二次電池は、高容量及び高出力のような優れた電気的特性を有しているので、携帯電話、デジタルカメラ、ＰＤＡ、ノートブックなどのモバイル、ワイヤレス電子機器だけでなく、電気自転車（Ｅ−ｂｉｋｅ）、電気自動車（ＥＶ）、ハイブリッド電気自動車（ＨＥＶ）などの動力装置に対するエネルギー源としても多くの関心を集めている。
【０００４】
しかし、二次電池は、過充電、過放電、高温への露出、電気的短絡などの異常な作動状態で、電池の構成要素である活物質、電解質などの分解反応が誘発されて熱とガスが発生し、これに起因する高温高圧の条件は、当該分解反応を一層促進し、ついには、発火又は爆発を招くことがある。
【０００５】
さらに、二次電池は、継続的な使用、すなわち、継続的な充放電過程で発電素子又は電気的接続部材などが徐々に劣化し、例えば、発電素子の劣化は、電極材料、電解質などの分解によってガスを誘発し、それにより電池セル（缶、パウチ型ケース）は徐々に膨張するようになり、膨張された二次電池は、限定されたケース内でさらに加圧され、異常な作動条件下で発火及び爆発の危険性が大きく高くなることがある。
【０００６】
したがって、前述の二次電池の問題点を効果的に解決できる技術に対する必要性が非常に高い実情である。
【発明の概要】
【発明が解決しようとする課題】
【０００７】
本発明は、上記のような従来技術の問題点及び過去から要請されてきた技術的課題を解決することを目的とする。
【０００８】
本出願の発明者らは、鋭意研究と様々な実験を重ねた結果、後述するように、二次電池の電極端子をウッドメタル（ｗｏｏｄ’ｓ  ｍｅｔａｌ）で構成する場合、所望の効果を達成できることを確認し、本発明を完成するに至った。
【課題を解決するための手段】
【０００９】
本発明に係る二次電池は、正極活物質が塗布されていない正極タブがそれぞれ形成されている１つ以上の正極；負極活物質が塗布されていない負極タブがそれぞれ形成されている１つ以上の負極；及び前記正極と負極との間にそれぞれ介在している１つ以上の分離膜；を含む電極組立体が、電解液と共に電池ケースの内部に密封されており、前記正極タブ及び負極タブが、電池ケースの外部に突出した正極リード及び負極リードにそれぞれ接続されており、前記正極タブ、負極タブ、正極リード、及び負極リードからなる群から選択される１つ以上の電極端子がウッドメタル（ｗｏｏｄ’ｓ  ｍｅｔａｌ）からなることを特徴とする。
【００１０】
前記ウッドメタルは、溶融点が摂氏８０度以上〜４００度以下で溶融される材料であって、詳細には、溶融点が摂氏２００度以下で溶融される材料であってもよい。このようなウッドメタルは、過充電又は外部短絡によって二次電池の温度が大きく上昇するか、または電極端子に抵抗が急激に増加してウッドメタルの溶融点以上に温度が増加する場合、電極端子をなすウッドメタルが溶融されて二次電池を短絡及び絶縁させることができ、したがって、二次電池が充電されるか、または外部への電力を供給することを根本的に遮断することができる。
【００１１】
一つの非制限的な例において、前記ウッドメタルは、ビスマス（Ｂｉ）、鉛（Ｐｂ）、錫（Ｓｎ）、及びカドミウム（Ｃｄ）からなる群から選択される１つ以上の金属の合金であってもよいが、これに限定されるものではない。
【００１２】
前記ウッドメタルからなる電極端子は、伝導性の向上のためにアルミニウム（Ａｌ）、銅（Ｃｕ）またはニッケル（Ｎｉ）でメッキされてもよい。
【００１３】
一つの非制限的な例において、前記ウッドメタルからなる電極端子は、正極タブ及び／又は正極リードであってもよく、前記ウッドメタルは、ＢｉとＰｂの合金又はＢｉとＳｎの合金からなることができるが、これに限定されるものではない。
【００１４】
また、前記正極タブ及び／又は正極リードは、アルミニウム（Ａｌ）でメッキされてもよい。
【００１５】
更に他の非制限的な例において、前記ウッドメタルからなる電極端子は、負極タブ及び／又は負極リードであってもよく、前記ウッドメタルは、ＢｉとＰｂの合金であってもよいが、これに限定されるものではない。
【００１６】
また、前記負極タブ及び／又は負極リードは、銅（Ｃｕ）又はニッケル（Ｎｉ）でメッキされてもよい。
【００１７】
一つの非制限的な例において、前記ＢｉとＰｂの組成は、モル比で４０：６０〜６０：４０であってもよい。また、前記ＢｉとＳｎの組成は、モル比で５０：５０〜３０：７０であってもよい。本出願の発明者らが確認したところによれば、前記ウッドメタルの合金のための組成比を外れる場合、二次電池の発火の前にウッドメタルが溶融されないため、過充電又は外部短絡による二次電池の安全性を担保することができない。
【００１８】
一方、前記正極活物質は、下記化学式１又は２で表されるリチウム遷移金属酸化物を含むことができる。
ＬｉｘＭｙＭｎ２−ｙＯ４−ｚＡｚ    （１）
上記式中、
Ｍは、Ａｌ、Ｍｇ、Ｎｉ、Ｃｏ、Ｆｅ、Ｃｒ、Ｖ、Ｔｉ、Ｃｕ、Ｂ、Ｃａ、Ｚｎ、Ｚｒ、Ｎｂ、Ｍｏ、Ｓｒ、Ｓｂ、Ｗ、Ｔｉ及びＢｉからなる群から選択される１つ以上の元素であり、
Ａは、−１又は−２価の１つ以上のアニオンであり、
０．９≦ｘ≦１．２、０＜ｙ＜２、０≦ｚ＜０．２である。
（１−ｘ）ＬｉＭ’Ｏ２−ｙＡｙ−ｘＬｉ２ＭｎＯ３−ｙ’Ａｙ’    （２）
上記式中、
Ｍ’は、ＭｎａＭｂであり、
Ｍは、Ｎｉ、Ｔｉ、Ｃｏ、Ａｌ、Ｃｕ、Ｆｅ、Ｍｇ、Ｂ、Ｃｒ、Ｚｒ、Ｚｎ及び２周期の遷移金属からなる群から選択される１つ以上であり、
Ａは、ＰＯ４、ＢＯ３、ＣＯ３、Ｆ及びＮＯ３のアニオンからなる群から選択される１つ以上であり、
０＜ｘ＜１、０＜ｙ≦０．０２、０＜ｙ’≦０．０２、０．５≦ａ≦１．０、０≦ｂ≦０．５、ａ＋ｂ＝１である。
【００１９】
前記負極活物質は、炭素系物質、及び／又はＳｉを含むことができる。
【００２０】
一つの非制限的な例において、前記電池ケースは、樹脂層及び金属層を含むラミネートシートからなることができる。
【００２１】
一つの非制限的な例において、前記二次電池は、リチウムイオン電池、リチウムイオンポリマー電池、またはリチウムポリマー電池であってもよい。
【００２２】
このような二次電池は、正極、負極、前記正極と負極との間に介在する分離膜、及びリチウム塩含有非水電解質を含む二次電池であってもよく、前記二次電池の構造及びその他の成分について、以下で詳細に説明する。
【図面の簡単な説明】
【００２３】
【図１】本発明に係る二次電池の模式図である。
【発明を実施するための形態】
【００２４】
まず、図１には、本発明に係る二次電池が示されている。
【００２５】
図１を参照すると、二次電池１００は、正極活物質及び負極活物質がそれぞれ塗布されている１つ以上の正極及び負極（図示せず）が積層された電極組立体１１０、電極組立体１１０の正極板から延びている正極電極タブ１１７及び電極組立体の負極板から延びている負極電極タブ１１６、それぞれの電極タブに溶接されており、外部に延びた電極リード１１２，１１４、電極リード１１２，１１４の上下面の一部には電池ケースとの密封度を高めると共に電気的絶縁状態を確保するための絶縁フィルム１１５、及び電極組立体を収容し、電極組立体の外面が完全に密着するように外周面が熱融着されているパウチ型ケース１２０を含む。ここで、正極電極タブ１１７及び負極電極タブ１１６は、ウッドメタルであるＢｉとＰｂの合金からなる。また、正極電極タブ１１７及び負極電極タブ１１６は、伝導性の向上のためにアルミニウム（Ａｌ）でメッキされている。
【００２６】
ここで、一例として、正極電極タブ及び負極電極タブは、ウッドメタルであるＢｉとＰｂの合金からなっているが、前述の例に限定されるものではなく、例えば、正極電極タブ又は負極電極タブのいずれか一方のみがウッドメタルからなってもよく、他方は、ウッドメタルではなく、銅又はアルミニウムなどの異なる材料からなってもよく、電極リードもウッドメタルからなることができることは勿論である。
【００２７】
以上で説明したように、本発明に係る二次電池は、過充電又は外部短絡によって二次電池の温度が大きく上昇するか、または電極端子に抵抗が急激に増加してウッドメタルの溶融点以上に温度が増加する場合、電極端子をなすウッドメタルが溶融されて二次電池を短絡及び絶縁させることができ、したがって、二次電池が充電されるか、または外部への電力を供給することを根本的に遮断して、二次電池の安全性を大きく向上させることができる。
【００２８】
一方、正極は、正極集電体上に正極活物質、導電材及びバインダーの混合物である電極合剤を塗布した後、乾燥して製造され、必要に応じて、混合物に充填剤をさらに添加することもある。
【００２９】
正極活物質は、化学式１又は２で表されるリチウム遷移金属酸化物以外に、リチウムコバルト酸化物（ＬｉＣｏＯ２）、リチウムニッケル酸化物（ＬｉＮｉＯ２）などの層状化合物や、１つまたはそれ以上の遷移金属で置換された化合物；化学式Ｌｉ１＋ｘＭｎ２−ｘＯ４（ここで、ｘは０〜０．３３である）、ＬｉＭｎＯ３、ＬｉＭｎ２Ｏ３、ＬｉＭｎＯ２などのリチウムマンガン酸化物；リチウム銅酸化物（Ｌｉ２ＣｕＯ２）；ＬｉＶ３Ｏ８、ＬｉＦｅ３Ｏ４、Ｖ２Ｏ５、Ｃｕ２Ｖ２Ｏ７などのバナジウム酸化物；化学式ＬｉＮｉ１−ｘＭｘＯ２（ここで、Ｍ＝Ｃｏ、Ｍｎ、Ａｌ、Ｃｕ、Ｆｅ、Ｍｇ、ＢまたはＧａであり、ｘ＝０．０１〜０．３である）で表されるＮｉサイト型リチウムニッケル酸化物；化学式ＬｉＭｎ２−ｘＭｘＯ２（ここで、Ｍ＝Ｃｏ、Ｎｉ、Ｆｅ、Ｃｒ、ＺｎまたはＴａであり、ｘ＝０．０１〜０．１である）またはＬｉ２Ｍｎ３ＭＯ８（ここで、Ｍ＝Ｆｅ、Ｃｏ、Ｎｉ、ＣｕまたはＺｎである）で表されるリチウムマンガン複合酸化物；ＬｉＮｉｘＭｎ２−ｘＯ４で表されるスピネル構造のリチウムマンガン複合酸化物；化学式のＬｉの一部がアルカリ土金属イオンで置換されたＬｉＭｎ２Ｏ４；ジスルフィド化合物；Ｆｅ２（ＭｏＯ４）３などを含むことができるが、これらに限定されるものではない。
【００３０】
正極集電体は、一般に３〜５００μｍの厚さに製造される。このような正極集電体は、当該電池に化学的変化を誘発せずに高い導電性を有するものであれば、特に制限されるものではなく、例えば、ステンレススチール、アルミニウム、ニッケル、チタン、焼成炭素、またはアルミニウムやステンレススチールの表面にカーボン、ニッケル、チタン、銀などで表面処理したものなどを使用することができる。集電体は、その表面に微細な凹凸を形成して正極活物質の接着力を高めることもでき、フィルム、シート、ホイル、ネット、多孔質体、発泡体、不織布体などの様々な形態が可能である。
【００３１】
導電材は、通常、正極活物質を含んだ混合物の全重量を基準として１〜５０重量％で添加される。このような導電材は、当該電池に化学的変化を誘発せずに導電性を有するものであれば特に制限されるものではなく、例えば、天然黒鉛や人造黒鉛などの黒鉛；カーボンブラック、アセチレンブラック、ケチェンブラック、チャンネルブラック、ファーネスブラック、ランプブラック、サーマルブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性材料などを使用することができる。
【００３２】
バインダーは、活物質と導電材などの結合及び集電体に対する結合を助ける成分であって、通常、正極活物質を含む混合物の全重量を基準として１〜５０重量％で添加される。このようなバインダーの例としては、ポリフッ化ビニリデン、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン−プロピレン−ジエンターポリマー（ＥＰＤＭ）、スルホン化ＥＰＤＭ、スチレンブタジエンゴム、フッ素ゴム、様々な共重合体などを挙げることができる。
【００３３】
充填剤は、正極の膨張を抑制する成分として選択的に使用され、当該電池に化学的変化を誘発せずに繊維状材料であれば特に制限されるものではなく、例えば、ポリエチレン、ポリプロピレンなどのオレフィン系重合体；ガラス繊維、炭素繊維などの繊維状物質が使用される。
【００３４】
負極は、負極集電体上に負極活物質を塗布、乾燥及びプレスして製造され、必要に応じて、前述のような導電材、バインダー、充填剤などが選択的にさらに含まれてもよい。
【００３５】
負極活物質は、例えば、難黒鉛化炭素、黒鉛系炭素などの炭素；ＬｉｘＦｅ２Ｏ３（０≦ｘ≦１）、ＬｉｘＷＯ２（０≦ｘ≦１）、ＳｎｘＭｅ１-ｘＭｅ’ｙＯｚ（Ｍｅ：Ｍｎ、Ｆｅ、Ｐｂ、Ｇｅ；Ｍｅ’：Ａｌ、Ｂ、Ｐ、Ｓｉ、周期律表の１族、２族、３族元素、ハロゲン；０＜ｘ≦１；１≦ｙ≦３；１≦ｚ≦８）などの金属複合酸化物；リチウム金属；リチウム合金；ケイ素系合金；錫系合金；ＳｎＯ、ＳｎＯ２、ＰｂＯ、ＰｂＯ２、Ｐｂ２Ｏ３、Ｐｂ３Ｏ４、Ｓｂ２Ｏ３、Ｓｂ２Ｏ４、Ｓｂ２Ｏ５、ＧｅＯ、ＧｅＯ２、Ｂｉ２Ｏ３、Ｂｉ２Ｏ４、Ｂｉ２Ｏ５などの金属酸化物；ポリアセチレンなどの導電性高分子；Ｌｉ−Ｃｏ−Ｎｉ系材料；チタン酸化物；リチウムチタン酸化物などを使用することができ、詳細には、炭素系物質及び／又はＳｉを含むことができる。
【００３６】
負極集電体は、一般に３〜５００μｍの厚さに製造される。このような負極集電体は、当該電池に化学的変化を誘発せずに導電性を有するものであれば、特に制限されるものではなく、例えば、銅、ステンレススチール、アルミニウム、ニッケル、チタン、焼成炭素、銅やステンレススチールの表面にカーボン、ニッケル、チタン、銀などで表面処理したもの、アルミニウム−カドミウム合金などを使用することができる。また、正極集電体と同様に、表面に微細な凹凸を形成して負極活物質の結合力を強化させることもでき、フィルム、シート、ホイル、ネット、多孔質体、発泡体、不織布体などの様々な形態で使用することができる。
【００３７】
分離膜は、正極と負極との間に介在し、高いイオン透過度及び機械的強度を有する絶縁性の薄い薄膜が使用される。一般に、分離膜の気孔径は０．０１〜１０μｍで、厚さは５〜３００μｍである。このような分離膜としては、例えば、耐化学性及び疎水性のポリプロピレンなどのオレフィン系ポリマー；ガラス繊維またはポリエチレンなどで作られたシートや不織布などが使用される。電解質としてポリマーなどの固体電解質が使用される場合には、固体電解質が分離膜を兼ねることもできる。
【００３８】
リチウム塩含有非水電解質は、非水電解質とリチウムからなっており、非水電解質としては、非水系有機溶媒、有機固体電解質、無機固体電解質などが使用されるが、これらに限定されるものではない。
【００３９】
非水系有機溶媒としては、例えば、Ｎ−メチル−２−ピロリジノン、プロピレンカーボネート、エチレンカーボネート、ブチレンカーボネート、ジメチルカーボネート、ジエチルカーボネート、γ−ブチロラクトン、１，２−ジメトキシエタン、テトラヒドロキシフラン（ｆｒａｎｃ）、２−メチルテトラヒドロフラン、ジメチルスルホキシド、１，３−ジオキソラン、ホルムアミド、ジメチルホルムアミド、ジオキソラン、アセトニトリル、ニトロメタン、ホルム酸メチル、酢酸メチル、リン酸トリエステル、トリメトキシメタン、ジオキソラン誘導体、スルホラン、メチルスルホラン、１，３−ジメチル−２−イミダゾリジノン、プロピレンカーボネート誘導体、テトラヒドロフラン誘導体、エーテル、プロピオン酸メチル、プロピオン酸エチルなどの非プロトン性有機溶媒を使用することができる。
【００４０】
有機固体電解質としては、例えば、ポリエチレン誘導体、ポリエチレンオキシド誘導体、ポリプロピレンオキシド誘導体、リン酸エステルポリマー、ポリエジテーションリシン（ａｇｉｔａｔｉｏｎ  ｌｙｓｉｎｅ）、ポリエステルスルフィド、ポリビニルアルコール、ポリフッ化ビニリデン、イオン性解離基を含む重合体などを使用することができる。
【００４１】
無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などのＬｉの窒化物、ハロゲン化物、硫酸塩などを使用することができる。
【００４２】
リチウム塩は、非水系電解質に溶解しやすい物質であって、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、（ＣＦ３ＳＯ２）２ＮＬｉ、クロロボランリチウム、低級脂肪族カルボン酸リチウム、４フェニルホウ酸リチウム、イミドなどを使用することができる。
【００４３】
また、リチウム塩含有非水電解質には、充放電特性、難燃性などの改善を目的として、例えば、ピリジン、トリエチルホスファイト、トリエタノールアミン、環状エーテル、エチレンジアミン、ｎ−グリム（ｇｌｙｍｅ）、ヘキサリン酸トリアミド、ニトロベンゼン誘導体、硫黄、キノンイミン染料、Ｎ−置換オキサゾリジノン、Ｎ，Ｎ−置換イミダゾリジン、エチレングリコールジアルキルエーテル、アンモニウム塩、ピロール、２−メトキシエタノール、三塩化アルミニウムなどが添加されてもよい。場合によっては、不燃性を付与するために、四塩化炭素、三フッ化エチレンなどのハロゲン含有溶媒をさらに含ませることもでき、高温保存特性を向上させるために二酸化炭酸ガスをさらに含ませることもでき、ＦＥＣ（Ｆｌｕｏｒｏ−Ｅｔｈｙｌｅｎｅ  Ｃａｒｂｏｎａｔｅ）、ＰＲＳ（Ｐｒｏｐｅｎｅ  ｓｕｌｔｏｎｅ）などをさらに含ませることができる。
【００４４】
一具体例において、ＬｉＰＦ６、ＬｉＣｌＯ４、ＬｉＢＦ４、ＬｉＮ（ＳＯ２ＣＦ３）２などのリチウム塩を、高誘電性溶媒であるＥＣ又はＰＣの環状カーボネートと、低粘度溶媒であるＤＥＣ、ＤＭＣ又はＥＭＣの線状カーボネートとの混合溶媒に添加し、リチウム塩含有非水系電解質を製造することができる。
【００４５】
本発明は、二次電池を単位電池として含む電池モジュール、電池モジュールを含む電池パック、及び電池パックを電源として含むデバイスを提供する。
【００４６】
このとき、デバイスの具体的な例としては、電池的モーターによって動力を受けて動くパワーツール（ｐｏｗｅｒ  ｔｏｏｌ）；電気自動車（Ｅｌｅｃｔｒｉｃ  Ｖｅｈｉｃｌｅ、ＥＶ）、ハイブリッド電気自動車（Ｈｙｂｒｉｄ  Ｅｌｅｃｔｒｉｃ  Ｖｅｈｉｃｌｅ、ＨＥＶ）、プラグインハイブリッド電気自動車（Ｐｌｕｇ−ｉｎ  Ｈｙｂｒｉｄ  Ｅｌｅｃｔｒｉｃ  Ｖｅｈｉｃｌｅ、ＰＨＥＶ）などを含む電気車；電気自転車（Ｅ−ｂｉｋｅ）、電気スクーター（Ｅ−ｓｃｏｏｔｅｒ）を含む電気二輪車；電気ゴルフカート（ｅｌｅｃｔｒｉｃ  ｇｏｌｆ  ｃａｒｔ）；電力貯蔵用システムなどを挙げることができるが、これに限定されるものではない。
【００４７】
以下、本発明に係る実施例を参照してより詳細に説明するが、本発明の範疇がそれによって限定されるものではない。
【００４８】
＜実施例１＞
ＢｉとＰｂがモル比で４０：６０の組成をなす合金からなる正極タブ及び負極タブを含む電極組立体をパウチ型二次電池に内蔵して二次電池を製造した。
【００４９】
＜実施例２＞
正極タブ及び負極タブが、ＢｉとＰｂがモル比で６０：４０の組成をなす合金からなること以外は、実施例１と同様の方法で二次電池を製造した。
【００５０】
＜実施例３＞
正極タブが、ＢｉとＳｎがモル比で５０：５０の組成をなす合金からなること以外は、実施例１と同様の方法で二次電池を製造した。
【００５１】
＜実施例４＞
正極タブが、ＢｉとＳｎがモル比で３０：７０の組成をなす合金からなること以外は、実施例１と同様の方法で二次電池を製造した。
【００５２】
＜比較例１＞
正極タブ及び負極タブが、ＢｉとＰｂがモル比で７０：３０の組成をなす合金からなること以外は、実施例１と同様の方法で二次電池を製造した。
【００５３】
＜比較例２＞
正極タブ及び負極タブが、ＢｉとＰｂがモル比で３０：７０の組成をなす合金からなること以外は、実施例１と同様の方法で二次電池を製造した。
【００５４】
＜比較例３＞
正極タブが、ＢｉとＳｎがモル比で２０：８０の組成をなす合金からなること以外は、実施例１と同様の方法で二次電池を製造した。
【００５５】
＜比較例４＞
正極タブが、ＢｉとＳｎがモル比で８０：２０の組成をなす合金からなること以外は、実施例１と同様の方法で二次電池を製造した。
【００５６】
＜比較例５＞
正極タブ及び負極タブがＢｉのみからなること以外は、実施例１と同様の方法で二次電池を製造した。
【００５７】
＜比較例６＞
正極タブがアルミニウムからなり、負極タブが銅からなること以外は、実施例１と同様の方法で二次電池を製造した。
【００５８】
＜実験例１＞
実施例１〜４及び比較例１〜６で製造された二次電池の過充電による安全性テストのために、ＳＯＣ ０％及び１Ｃの条件で、それぞれ６．３Ｖ ＣＣ／ＣＶで充電を行って６．３Ｖの過充電状態を２時間持続し、その結果を下記の表１に示す。
【００５９】
【表１】
2016522969.tif 000003
【００６０】
表１を参照すると、実施例１〜４の二次電池の場合、過充電によるセル発火の危険性が高い摂氏２００度以下で、ウッドメタル合金からなる正極タブが溶融されて断線させ、それによって二次電池の充電を中断し、結果的に、過充電によるセル発火を防止することがわかる。一方、実施例１〜４と異なる組成からなるウッドメタル合金を含む比較例１〜４の二次電池、Ｂｉのみをウッドメタルとして使用した比較例５の二次電池、及びウッドメタルが含まれていない比較例６の二次電池は、正極タブの断線なしにセル発火が行われたことがわかる。
【００６１】
＜実験例２＞
実施例１〜４及び比較例１〜６で製造された二次電池の短絡（Ｓｈｏｒｔ  Ｃｉｒｃｕｉｔ）による安全性テストのために、ＳＯＣ１００％、常温で１ｏｈｍ以下の条件で、二次電池を０．１Ｖ以下で短絡させ、その結果を下記の表２に示す。
【００６２】
【表２】
2016522969.tif 000004
【００６３】
表２を参照すると、実施例１〜４の二次電池は、外部短絡された場合、セル発火の危険性が高い摂氏２００度以下で、ウッドメタル合金からなる正極タブが溶融されて断線させ、それによってセル発火を防止できることがわかる。一方、比較例１〜６の二次電池は、正極タブ又は負極タブが溶融されないため、セル発火を防止できないことがわかる。
【００６４】
本発明の属する分野における通常の知識を有する者であれば、上記内容に基づいて本発明の範疇内で様々な応用及び変形を行うことが可能であろう。
【産業上の利用可能性】
【００６５】
以上で説明したように、本発明に係る二次電池は、電極端子を溶融点の低いウッドメタル（ｗｏｏｄ’ｓ  ｍｅｔａｌ）で構成することによって、二次電池に異常温度の発生時に、ウッドメタルが溶融されて電極端子の通電機能を喪失するので、二次電池の安全性を向上させることができる。
【符号の説明】
【００６６】
１００  二次電池
１１０  電極組立体
１１２  電極リード
１１４  電極リード
１１５  絶縁フィルム
１１６  負極電極タブ
１１７  正極電極タブ
１２０  パウチ型ケース
【図１】
2016522969.tif 000005
【国際調査報告】
2016522969.tif 000006
2016522969.tif 000007
2016522969.tif 000008
2016522969.tif 000009